МАССА ДЛЯ ПРОИЗВОДСТВА ГИПСОВЫХ ПЛИТ
MIXTURE FOR MAKING GYPSUM BOARDS

Изобретение касается производства строительных материалов на основе гипсового вяжущего.
Известна масса для производства гипсовых плит, включающая, мас.ч.: воду 700; макулатуру 15; двуводный гипс или фосфогипс 85; мочевиноформальдегидную смолу 5; крахмал 2,5 [1]. Такая масса содержит токсичный компонент - мочевиноформальдегидную смолу.
Задача изобретения состоит в обеспечении экологической безопасности гипсовых плит, полученных из массы.
Технический результат достигается тем, что в массе для производства гипсовых плит, включающей воду, макулатуру, двуводный гипс или фосфогипс, крахмал, компоненты находятся при следующем соотношении, мас.ч.: вода 680-720; макулатура 100-140; двуводный гипс или фосфогипс 90-100; крахмал 1,5-2.
В таблице приведены составы массы для производства гипсовых плит.
Таблица
Компоненты
Содержание, мас.ч. в составах
1
2
3
4
5
Вода
680
680
700
720
720
Макулатура
100
100
120
140
140
Двуводный гипс
90
-
95
-
100
Фосфогипс
-
100
-
90
-
Крахмал
1,5
1,5
1,75
2
2
2
Компоненты дозируют в требуемых количествах. В процессе приготовления массы для производства гипсовых плит используют гидропушитель, в который подают воду, макулатуру, предварительно нарезанную на куски площадью 2-16 см, и двуводный гипс или фосфогипс.
После распушивания макулатуры, образовавшуюся массу перекачивают в емкость, где ее перемешивают в течение 10-15 мин с крахмалом. Затем массу обезвоживают, формуют из нее плиты, которые сушат при температуре 70-75°С до влажности не более 5%. Гипсовые плиты экологически безопасны.
Источники информации
1. Воробьев Х.С. Гипсовые вяжущие и изделия: (Зарубежный опыт). - М.: Стройиздат, 1983. - С.176.